(57)【要約】【課題】メタロセン錯体を含む新規な触媒組成物を提供し、種々の高分子化合物を製造する方法を提供する。好ましくは、新規の高分子化合物、およびその製造方法を提供する。【解決手段】（ａ）α−オレフィン化合物と環状オレフィン化合物、または（ｂ）ジエン化合物と環状オレフィン化合物との共重合体の製造方法であって、  １）一般式（Ｉ）で表されるメタロセン錯体、および、  ２）非配位性アニオンとカチオンからなるイオン性化合物、  を含む重合触媒組成物の存在下において重合を行う方法。［化１］2008095008.tif 000024（式中、  Ｍは、第３族金属原子またはランタノイド金属原子のいずれかを示し；  Ｃｐ*は、置換もしくは無置換のシクロペンタジエニル誘導体を含む配位子を示し；  Ｑ1およびＱ2は、モノアニオン配位子を示す。）【選択図】なし【特許請求の範囲】
【請求項１】
（ａ）α−オレフィン化合物と環状オレフィン化合物、または（ｂ）ジエン化合物と環状オレフィン化合物との共重合体の製造方法であって、
１）一般式（Ｉ）で表されるメタロセン錯体、および、
２）非配位性アニオンとカチオンからなるイオン性化合物、
を含む重合触媒組成物の存在下において重合を行う方法。
【化１】
2008095008.tif 000022
（式中、
Ｍは、第３族金属原子またはランタノイド金属原子のいずれかを示し；
Ｃｐ*は、置換もしくは無置換のシクロペンタジエニル誘導体を含む配位子を示し；
Ｑ1およびＱ2は、モノアニオン配位子を示す。）
【請求項２】
一般式（Ｉ）におけるＭが、スカンジウム（Ｓｃ）、ガドリニウム（Ｇｄ）、イットリウム（Ｙ）、ホルミウム（Ｈｏ）、ルテチウム（Ｌｕ）、エルビウム（Ｅｒ）、ジスプロシウム（Ｄｙ）、テルビウム（Ｔｂ）、またはツリウム（Ｔｍ）であることを特徴とする、請求項１に記載の製造方法。
【請求項３】
一般式（Ｉ）におけるＱ1およびＱ2が、それぞれ独立に置換または無置換のヒドロカルビル基であることを特徴とする、請求項１または２に記載の製造方法。
【請求項４】
一般式（Ｉ）におけるＱ1およびＱ2が、それぞれ独立に一般式：η3−Ｃ3Ｒ15（式中、Ｒ1は、それぞれ独立に水素またはアルキル基を示す。）で示される基であることを特徴とする、請求項１〜３のいずれか１項に記載の製造方法。
【請求項５】
一般式（Ｉ）におけるＱ1およびＱ2が、それぞれ独立に一般式：ＣＨ2Ｃ6Ｒ24ＥＲ3n−ｏ（式中、Ｒ2は、それぞれ独立に水素またはアルキル基を示し；ＥはＮ、Ｐ、Ａｓ、Ｏ、またはＳを示し；Ｒ3は、それぞれ独立にアルキル基またはアリール基を示し；ｎは１または２である。）で示される基であることを特徴とする、請求項１〜３のいずれか１項に記載の製造方法。
【請求項６】
一般式：ＣＨ2Ｃ6Ｒ24ＥＲ3n−ｏにおけるＥが、Ｎであることを特徴とする、請求項５に記載の製造方法。
【請求項７】
一般式（Ａ）で表されるメタロセン錯体。
【化２】
2008095008.tif 000023
（式中、
Ｍは、第３族金属原子またはランタノイド金属原子のいずれかを示し；
Ｃｐ*は、置換もしくは無置換のシクロペンタジエニル誘導体を含む配位子を示し；
Ｒ1は、それぞれ独立に水素またはアルキル基を示す。）
【請求項８】
１）請求項７に記載のメタロセン錯体、および、
２）非配位性アニオンとカチオンからなるイオン性化合物、
を含む重合触媒組成物。
【請求項９】
請求項１〜６のいずれか１項に記載の製造方法により得られるα−オレフィン化合物と環状オレフィン化合物との共重合体。
【請求項１０】
環状オレフィン化合物がノルボルネン類である、請求項９に記載の共重合体。
【請求項１１】
ノルボルネン類がノルボルネンまたはジシクロペンタジエンである、請求項１０に記載の共重合体。
【請求項１２】
請求項１〜６のいずれか１項に記載の製造方法により得られるジエン化合物と環状オレフィン化合物との共重合体。
【請求項１３】
環状オレフィン化合物がノルボルネン類である、請求項１２に記載の共重合体。
【請求項１４】
ノルボルネン類がノルボルネンである、請求項１３に記載の共重合体。
【請求項１５】
ジエン化合物とジシクロペンタジエンとの共重合体。
【請求項１６】
ジエン化合物がイソプレンである、請求項１５に記載の共重合体。
【発明の詳細な説明】
【技術分野】
【０００１】
本発明はメタロセン錯体を含む重合触媒組成物、特に該メタロセン錯体の中心金属が第３族金属、またはランタノイド金属である重合触媒組成物に関する。
また、該重合触媒を用いることを特徴とする高分子化合物の製造方法に関する。
さらに、該重合触媒組成物を用いて製造され得る高分子化合物、特にα−オレフィン化合物またはジエン化合物と環状オレフィンとの共重合体に関する。
【背景技術】
【０００２】
環状オレフィンの一つであるノルボルネン類と、α−オレフィンであるエチレンとの共重合体が知られており、該共重合体は透明性や耐熱性に優れることから、光学材料への展開が期待されている（非特許文献１参照）。しかしながら、環状オレフィン化合物はその分子の嵩高さのために、一般的に重合活性が低く、有効な重合触媒系は限られている。このような共重合体を製造する触媒として、先に本発明者らは、以下の錯体、すなわちハーフメタロセン錯体（第３族金属またはランタノイド金属原子を中心金属とする）を含有する重合触媒を報告している（特許文献１参照）。
【０００３】
【化１】
2008095008.tif 000002
【０００４】
（式中、
Ｍは、第３族金属原子またはランタノイド金属原子のいずれかを示し；
Ｃｐ*は、置換もしくは無置換のシクロペンタジエニル誘導体を含む配位子を示し；
Ｑ1およびＱ2は、モノアニオン配位子を示し；
Ｌは、中性ルイス塩基を示し；
ｗは、０〜３の整数を表す。）
【０００５】
該重合触媒によって、α−オレフィンとノルボルネンなどの環状オレフィンとの共重合体が製造される。しかしながら、さらに活性の高い共重合体の製造方法の開発が望まれてきた。
【０００６】
また、α−オレフィンと環状オレフィンとの共重合体を製造する重合触媒として、[メチレン（ビス（２，５−）ジメチルシクロペンタジエニル）]ジルコニウムジクロライドからなる錯体およびメチルアミノキサン（MAO）との組み合わせからなる触媒が報告されており、α−オレフィンとノルボルネンとの共重合体が報告されている（非特許文献２参照）。
【０００７】
しかしながら、上記方法では反応温度を高く設定する必要がある（例えば７０℃）といった問題がある。また、より高いα−オレフィン含有率の共重合体の製造が望まれてきた。
【０００８】
一方、ノルボルネン類の一つであるジシクロペンタジエンは、ノルボルネン構造に由来するＣ＝Ｃ二重結合と、シクロペンテンに由来するＣ＝Ｃ二重結合とを有する。ノルボル
ネンと同様、エチレンとの共重合体は興味が持たれる化合物であるが、最近、特定のZr 錯体を重合触媒として用いて合成されうることが報告された（非特許文献３参照）。しかしながら、報告された方法により合成されるジシクロペンタジエンとエチレンの共重合体は、分子量、およびジシクロペンタジエンの含有量が限られている。
【０００９】
特許文献１に記載された上記重合触媒によって、α−オレフィンとジシクロペンタジエンとの共重合体が製造され、改善された分子量、およびジシクロペンタジエンの含有量を有する共重合体が得られる。しかしながら、さらに活性の高いα−オレフィン・ジシクロペンタジエン共重合体の製造方法の開発が望まれてきた。
【００１０】
また、ノルボルネンと、イソプレンなどの共役ジエンとの共重合体が知られており、該共重合体は高いガラス転移点、高い透明性、低い複屈折性、低い水分吸収性および高効率発光ダイオードとしての性質から、光学材料への展開が期待されている。このような共重合体を製造する重合触媒として、ビス[１−（２，６−ジイソプロピルフェニルイミノ）エチル]ピリジン−ニッケルブロミド等のＮ−またはＯ−供与型リガンドを有するニッケル化合物からなる錯体およびモディファイドメチルアルミノキサン（MMAO）と組み合わせからなる触媒が報告されている（非特許文献４参照）。
【００１１】
しかしながら、さらに活性の高いジエン・ジシクロペンタジエン共重合体の製造が望まれてきた。また、より高いジエン含有率の共重合体の製造方法の開発が望まれてきた。
【００１２】
また、ジシクロペンタジエンは、ノルボルネンに比べて原料のコストが安いことから、工業上有利である。しかしながら、ジシクロペンタジエンとジエン化合物との共重合体の製造方法はこれまで知られていない。
【００１３】
【特許文献１】国際公開第ＷＯ  ０６／００４０６８号パンフレット
【非特許文献１】K. Nomura et al., Macromolecules, 36, 3797 (2003)
【非特許文献２】Hye Young Jung et al., Polyhedron 24 (2005) 1269-1273
【非特許文献３】Adriane G. Simanke et al., Journal of Polymer Science: Part A: Polymer Chemistry, Vol. 40, 471- 485 (2002)
【非特許文献４】Hirotaka Suzuki et al., Reactive&Functional Polymers 59 (2004) 253-266
【発明の開示】
【発明が解決しようとする課題】
【００１４】
本発明は、メタロセン錯体を含む新規な触媒組成物を提供することを課題とする。さらに本発明は、前記触媒組成物を用いて種々の高分子化合物を製造する方法を提供することを課題とする。好ましくは、本発明は、前記触媒組成物を用いて新規の高分子化合物を製造する方法を提供することを課題とする。
【課題を解決するための手段】
【００１５】
本発明者らは、上記の課題を解決すべく鋭意研究を行った結果、特許文献１に記載の上記メタロセン錯体において、中性ルイス塩基を有さない錯体を開発した。このような触媒は、中性ルイス塩基を有さないため、オレフィンモノマーの活性中心への配位が可能となったことにより、特許文献１に記載の上記メタロセン錯体に対し、効率よくα−オレフィン化合物と環状オレフィン化合物との共重合体を製造できることを見出した。さらに、ジ
エン化合物と環状オレフィン化合物との共重合体を製造できることを見出した。本発明はこれらの知見を基にして完成されたものである。
【００１６】
すなわち本発明は以下の通りである。
第１に、本発明は、以下に示す重合体の製造方法の発明である。
（１）（ａ）α−オレフィン化合物と環状オレフィン化合物、または（ｂ）ジエン化合物と環状オレフィン化合物との共重合体の製造方法であって、
１）一般式（Ｉ）で表されるメタロセン錯体、および、
２）非配位性アニオンとカチオンからなるイオン性化合物、
を含む重合触媒組成物の存在下において重合を行う方法。
【００１７】
【化２】
2008095008.tif 000003
【００１８】
（式中、
Ｍは、第３族金属原子またはランタノイド金属原子のいずれかを示し；
Ｃｐ*は、置換もしくは無置換のシクロペンタジエニル誘導体を含む配位子を示し；
Ｑ1およびＱ2は、モノアニオン配位子を示す。）
（２）一般式（Ｉ）におけるＭが、スカンジウム（Ｓｃ）、ガドリニウム（Ｇｄ）、イットリウム（Ｙ）、ホルミウム（Ｈｏ）、ルテチウム（Ｌｕ）、エルビウム（Ｅｒ）、ジスプロシウム（Ｄｙ）、テルビウム（Ｔｂ）、またはツリウム（Ｔｍ）であることを特徴とする、（１）に記載の製造方法。
（３）一般式（Ｉ）におけるＱ1およびＱ2が、それぞれ独立に置換または無置換のヒドロカルビル基であることを特徴とする、（１）または（２）に記載の製造方法。
（４）一般式（Ｉ）におけるＱ1およびＱ2が、それぞれ独立に一般式：η3−Ｃ3Ｒ15（式中、Ｒ1は、それぞれ独立に水素またはアルキル基を示す。）で示される基であることを特徴とする、（１）〜（３）のいずれかに記載の製造方法。
（５）一般式（Ｉ）におけるＱ1およびＱ2が、それぞれ独立に一般式：ＣＨ2Ｃ6Ｒ24ＥＲ3n−ｏ（式中、Ｒ2は、それぞれ独立に水素またはアルキル基を示し；ＥはＮ、Ｐ、Ａｓ、Ｏ、またはＳを示し；Ｒ3は、それぞれ独立にアルキル基またはアリール基を示し；ｎは１または２である。）で示される基であることを特徴とする、（１）〜（３）のいずれかに記載の製造方法。
（６）一般式：ＣＨ2Ｃ6Ｒ24ＥＲ3n−ｏにおけるＥが、Ｎであることを特徴とする、（５）に記載の製造方法。
【００１９】
第２に、本発明は、以下に示す錯体およびそれを含有する重合触媒組成物の発明である。
（７）一般式（Ａ）で表されるメタロセン錯体。
【００２０】
【化３】
2008095008.tif 000004
【００２１】
（式中、
Ｍは、第３族金属原子またはランタノイド金属原子のいずれかを示し；
Ｃｐ*は、置換もしくは無置換のシクロペンタジエニル誘導体を含む配位子を示し；
Ｒ1は、それぞれ独立に水素またはアルキル基を示す。）
（８）１）（７）に記載のメタロセン錯体、および、
２）非配位性アニオンとカチオンからなるイオン性化合物、
を含む重合触媒組成物。
【００２２】
第３に、本発明は、以下に示す共重合体の発明である。
（９）（１）〜（６）のいずれかに記載の製造方法により得られるα−オレフィン化合物と環状オレフィン化合物との共重合体。
（１０）環状オレフィン化合物がノルボルネン類である、（９）に記載の共重合体。
（１１）ノルボルネン類がノルボルネンまたはジシクロペンタジエンである、（１０）に記載の共重合体。
（１２）（１）〜（６）のいずれかに記載の製造方法により得られるジエン化合物と環状オレフィン化合物との共重合体。
（１３）環状オレフィン化合物がノルボルネン類である、（１２）に記載の共重合体。
（１４）ノルボルネン類がノルボルネンである、（１３）に記載の共重合体。
（１５）ジエン化合物とジシクロペンタジエンとの共重合体。
（１６）ジエン化合物がイソプレンである、（１５）に記載の共重合体。
【発明の効果】
【００２３】
本発明の触媒組成物を用いることにより、新しい重合反応が提供され、高分子化合物の新たな製造方法が提供される。
【００２４】
一方、本発明の触媒組成物を用いて製造される高分子化合物の一つである種々の環状オレフィン共重合体は、例えば、光学材料としての幅広い用途に適用されることが期待される。
【発明を実施するための最良の形態】
【００２５】
＜本発明の触媒組成物＞
本発明の触媒組成物は、メタロセン錯体とイオン性化合物を含むことを特徴とする。また、その他の任意の成分を含んでいてもよい。
【００２６】
１．本発明の触媒組成物に含まれるメタロセン錯体
本発明の触媒組成物に含まれるメタロセン錯体（以下、「本発明で用いるメタロセン錯体」とも称する）は、以下の一般式（Ｉ）で表される錯体である。該錯体は、好ましくはハーフメタロセン錯体である。
【００２７】
【化４】
2008095008.tif 000005
【００２８】
一般式（Ｉ）において、Ｍはメタロセン錯体における中心金属である。中心金属Ｍは第３族金属またはランタノイド金属であり、特に限定されない。本発明で用いるメタロセン錯体は、重合触媒組成物の一構成成分として用いることができるので、中心金属Ｍは、重合させようとするモノマーの種類などによって適宜選択される。
例えば、イソプレンとノルボルネンを重合する場合は、いずれの第３族金属またはラン
タノイド金属を用いてもよいが、例えば、スカンジウム（Ｓｃ）を選択することができる。
また、イソプレンとジシクロペンタジエンを重合する場合は、いずれの第３族金属またはランタノイド金属を用いてもよいが、例えば、スカンジウム（Ｓｃ）を選択することができる。
【００２９】
一般式（Ｉ）においてＣｐ*は、シクロペンタジエニル誘導体を含む配位子であり、中心金属Ｍにπ結合している。該配位子は、好ましくは非架橋型配位子である。ここで非架橋型配位子とは、シクロペンタジエニル誘導体が中心金属にπ結合して、シクロペンタジエニル誘導体以外の配位原子または配位基を有さない配位子を意味する。
Ｃｐ*に含まれるシクロペンタジエニル誘導体とは、シクロペンタジエニル環のほか、シクロペンタジエニルを含む縮合環（インデニル環、フルオレニル環を含むがこれらに限定されない）などが挙げられる。最も好ましいシクロペンタジエニル誘導体は、シクロペンタジエニル環である。
【００３０】
シクロペンタジエニル環は、組成式Ｃ5Ｈ5-XＲXで表される。ここでｘは０〜５の整数を表す。Ｒはそれぞれ独立して、ヒドロカルビル基、置換ヒドロカルビル基、またはヒドロカルビル基が置換したメタロイド基である。
【００３１】
前記ヒドロカルビル基は、好ましくは炭素数１〜２０のヒドロカルビル基であるが、より好ましくはＣ１〜２０（好ましくはＣ１〜１０、さらに好ましくはＣ１〜６）のアルキル基、フェニル基、ベンジル基などであり、最も好ましくはメチル基である。
【００３２】
前記置換ヒドロカルビル基におけるヒドロカルビル基は、前記したヒドロカルビル基と同様である。置換ヒドロカルビル基とは、ヒドロカルビル基の少なくとも１つの水素原子が、ハロゲン原子、アミド基、ホスフィド基、アルコキシ基、またはアリールオキシ基などで置換されたヒドロカルビル基である。
【００３３】
前記ヒドロカルビル基が置換したメタロイド基におけるメタロイドは、ゲルミル（Ｇｅ）、スタニル（Ｓｎ）、シリル（Ｓｉ）などが挙げられる。また、メタロイド基を置換したヒドロカルビル基は前記したヒドロカルビル基と同様であり、その置換数は、メタロイドの種類によって決定される（例えばシリル基の場合は、ヒドロカルビル基の置換数は３である）。
【００３４】
好ましくは、シクロペンタジエニル環のＲの少なくとも一つが、ヒドロカルビル基が置換したメタロイド基（好ましくはシリル基）であり、より好ましくはトリメチルシリル基である。
【００３５】
好ましいシクロペンタジエニル環としては、以下の構造式で表されるものが具体的に例示されるが、これらに限定されることはない。
【００３６】
【化５】
2008095008.tif 000006
【００３７】
配位子Ｃｐ*に含まれるシクロペンタジエニル誘導体は、インデニル環（組成式：Ｃ9Ｈ
7-xＲx）またはテトラヒドロインデニル環（組成式：Ｃ9Ｈ11-xＲx）などでもよい。ここでＲは前記したシクロペンタジエニル環のＲと同様であり、Ｘは０〜７または０〜１１の整数である。
【００３８】
配位子Ｃｐ*に含まれるシクロペンタジエニル誘導体は、フルオレニル環（組成式：Ｃ13Ｈ9-xＲx）またはオクタヒドロフルオレニル環（組成式：Ｃ13Ｈ17-xＲx）などでもよい。ここでＲは前記したシクロペンタジエニル環のＲと同様であり、Ｘは０〜９または０〜１７の整数である。
【００３９】
本発明で用いる一般式（Ｉ）で表される錯体において、Ｑ1およびＱ2は、同一または異なるモノアニオン配位子である。モノアニオン配位子としては、好ましくは、置換もしくは無置換の、炭素数１〜２０のヒドロカルビル基であり、より好ましくは、
１）η3−Ｃ3Ｒ15（式中、Ｒ1は、それぞれ独立に水素またはアルキル基を示す。）で示される基、または、
２）ＣＨ2Ｃ6Ｒ24ＥＲ3n−ｏ（式中、Ｒ2は、それぞれ独立に水素またはアルキル基を示し；ＥはＮ、Ｐ、Ａｓ、Ｏ、またはＳを示し；Ｒ3は、それぞれ独立にアルキル基またはアリール基を示し；ｎは１または２である。）で示される基である。
【００４０】
前記η3−Ｃ3Ｒ15におけるＲ1が示すアルキル基は、好ましくはＣ１〜Ｃ１２（好ましくはＣ１〜Ｃ８、さらに好ましくはＣ１〜Ｃ４）のアルキル基などであり、最も好ましくはメチル基である。
前記ＣＨ2Ｃ6Ｒ24ＥＲ3n−ｏにおけるＲ2が示すアルキル基は、好ましくはＣ１〜Ｃ１０（好ましくはＣ１〜８、さらに好ましくはＣ１〜Ｃ４）のアルキル基などであり、最も好ましくはメチル基である。Ｒ3が示すアルキル基は、Ｒ2が示すアルキル基と同様である。Ｒ3が示すアリール基は、フェニル基、ナフチル基、アントラセニル基などである。
前記ＣＨ2Ｃ6Ｒ24ＥＲ3n−ｏにおけるＥはＮ、Ｐ、Ａｓ、Ｏ、またはＳを示し、好ましくはＮである。
【００４１】
本発明で用いるメタロセン錯体は、本明細書においてその構造が明らかにされたため、既知の方法、例えば国際公開第ＷＯ  ０６／００４０６８号パンフレットに記載された方法に従って合成することができる。
また、後述の参考例にも、これらの錯体の製造方法の具体例が記載されているので、これらを参考にすることもできる。
【００４２】
２．本発明の触媒組成物に含まれるイオン性化合物
前記したように、本発明の触媒組成物はイオン性化合物を含む。ここでイオン性化合物とは、非配位性アニオンとカチオンからなるイオン性化合物を含む。該イオン性化合物は、前記したメタロセン錯体と組み合わされることにより、前記メタロセン錯体に重合触媒としての活性を発揮させる。そのメカニズムとして、イオン性化合物が、メタロセン錯体と反応し、カチオン性の錯体（活性種）を生成させると考えることができる。
【００４３】
イオン性化合物の構成成分である非配位性アニオンとしては、例えば、４価のホウ素アニオンが好ましく、テトラ（フェニル）ボレート、テトラキス（モノフルオロフェニル）ボレート、テトラキス（ジフルオロフェニル）ボレート、テトラキス（トリフルオロフェニル）ボレート、テトラキス（トリフルオロフェニル）ボレート、テトラキス（ペンタフルオロフェニル）ボレート、テトラキス（テトラフルオロメチルフェニル）ボレート、テトラ（トリル）ボレート、テトラ（キシリル）ボレート、（トリフェニル，ペンタフルオロフェニル）ボレート、［トリス（ペンタフルオロフェニル），フェニル］ボレート、トリデカハイドライド-7,8-ジカルバウンデカボレートなどが挙げられる。
【００４４】
これらの非配位性アニオンのうち、好ましくはテトラキス（ペンタフルオロフェニル）ボレートである。
【００４５】
イオン性化合物の構成成分であるカチオンの例には、カルボニウムカチオン、オキソニウムカチオン、アンモニウムカチオン、ホスホニウムカチオン、シクロヘプタトリエニルカチオン、遷移金属を有するフェロセニウムカチオンなどが含まれる。
カルボニウムカチオンの具体例には、トリフェニルカルボニウムカチオン、トリ置換フェニルカルボニウムカチオンなどの三置換カルボニウムカチオンが含まれる。トリ置換フェニルカルボニウムカチオンの具体例には、トリ（メチルフェニル）カルボニウムカチオン、トリ（ジメチルフェニル）カルボニウムカチオンが含まれる。
アンモニウムカチオンの具体例には、トリメチルアンモニウムカチオン、トリエチルアンモニウムカチオン、トリプロピルアンモニウムカチオン、トリブチルアンモニウムカチオン、トリ(n-ブチル)アンモニウムカチオンなどのトリアルキルアンモニウムカチオン、N,N-ジメチルアニリニウムカチオン、N,N-ジエチルアニリニウムカチオン、N,N-2,4,6-ペンタメチルアニリニウムカチオンなどのN,N-ジアルキルアニリニウムカチオン、ジ(イソプロピル)アンモニウムカチオン、ジシクロヘキシルアンモニウムカチオンなどのジアルキルアンモニウムカチオンが含まれる。
ホスホニウムカチオンの具体例には、トリフェニルホスホニウムカチオン、トリ（メチルフェニル）ホスホニウムカチオン、トリ（ジメチルフェニル）ホスホニウムカチオンなどのトリアリールホスホニウムカチオンが含まれる。
【００４６】
これらのカチオンのうち、好ましくはアニリニウムカチオンまたはカルボニウムカチオンであり、さらに好ましくはN,N-ジメチルアニリニウムカチオンまたはトリフェニルカルボニウムカチオンが挙げられる。
【００４７】
すなわち、本発明の触媒組成物に含まれるイオン性化合物は、前記した非配位性アニオンおよびカチオンからそれぞれ選ばれるものを組み合わせたものであり得る。
好ましくは、トリフェニルカルボニウムテトラキス（ペンタフルオロフェニル）ボレート、トリフェニルカルボニウムテトラキス（テトラフルオロフェニル）ボレート、N,N-ジメチルアニリニウムテトラキス（ペンタフルオロフェニル）ボレート、1,1'-ジメチルフェロセニウムテトラキス（ペンタフルオロフェニル）ボレートなどが例示される。イオン性化合物は１種を用いてもよく、２種以上を組み合わせて用いてもよい。
【００４８】
これらのイオン性化合物のうち、特に好ましいものは、N,N-ジメチルアニリニウムテトラキス（ペンタフルオロフェニル）ボレート、トリフェニルカルボニウムテトラキス（ペンタフルオロフェニル）ボレートなどが挙げられる。
【００４９】
また、遷移金属化合物と反応してカチオン性遷移金属化合物を生成させることができるルイス酸である、B(C6F5)3、Al(C6F5)3などをイオン性化合物として用いてもよく、これらを前記のイオン性化合物と組み合わせて用いてもよい。
さらに、アルキルアルミ化合物（アルミノオキサン、好ましくはMAOまたはMMAO）、またはアルキルアルミ化合物とボレート化合物の組み合わせも、イオン性化合物として用いることができ、また他のイオン性化合物と組み合わせて用いてもよい。
【００５０】
３．本発明の触媒組成物に含まれるその他の任意成分
本発明の触媒組成物は、メタロセン錯体およびイオン性化合物以外にも、任意の成分を含むことができる。任意の成分とは、アルキルアルミ化合物、シラン化合物、水素などが挙げられる。
アルキルアルミ化合物とは、通常、トリアルキルアルミやジアルキルアルミヒドリドなどの他に、メタロセン重合触媒で用いられるアルミノオキサン（アルモキサン）と称され
る有機アルミニウム化合物を含む。例えば、メチルアルミノキサン（ＭＡＯ）、トリイソブチルアルミなどが挙げられる。
シラン化合物とは、フェニルシランなどが挙げられる。
【００５１】
４．本発明の触媒組成物
前記の通り、本発明の触媒組成物は前記メタロセン錯体とイオン性化合物を含むことを特徴とする。本発明の触媒組成物において、イオン性化合物のメタロセン錯体に対するモル比率は、錯体とイオン性化合物の種類によって異なる。
前記モル比率は、例えば、イオン性化合物がカルボニウムカチオンやアニリニウムカチオンとホウ素アニオンからなるもの（例えば[PhMe2NH][B(C6F5)4]、[Ph3C][B(C6F5)4]）である場合は０．５〜１であることが好ましく、ＭＡＯなどである場合は１０〜４０００程度であることが好ましい。
イオン性化合物は、メタロセン錯体をイオン化、即ちカチオン化させて、触媒活性種とすると考えられるため、上記した比率以下であると、十分にメタロセン錯体を活性化することができないと考えられる。
一方、カルボニウムカチオンとホウ素アニオンからなるイオン性化合物が過剰に存在すると、重合反応させるべきモノマーとそれらが反応してしまう恐れがある場合もある。
【００５２】
本発明の触媒組成物は、重合触媒組成物（特に付加重合触媒組成物）として用いられることができる。
例えば、１）各構成成分（メタロセン錯体およびイオン性化合物など）を含む組成物を重合反応系中に提供する、あるいは２）各構成成分を別個に重合反応系中に提供し、反応系中において組成物を構成させることにより、重合触媒組成物として用いることができる。
上記１）において、「組成物として提供する」とは、イオン性化合物との反応により活性化されたメタロセン錯体（活性種）を提供することを含む。
【００５３】
前記の通り、本発明の触媒組成物を、種々のモノマーの重合反応における重合触媒組成物として用いることができる。本発明の触媒組成物が触媒として作用しうる重合反応は、付加重合性を有することが知られている任意のモノマー化合物の重合反応が挙げられるが、例えばオレフィン系モノマー、エポキシ系モノマー、イソシアネート系モノマー、ラクトン系モノマー、ラクチド系モノマー、環状カーボネート系モノマー、アルキン系モノマーなどの重合反応が挙げられる。好ましくは、オレフィン系モノマーの重合反応、特に好ましくはα−オレフィン、スチレン、エチレン、ジエン、環状オレフィン（２−ノルボルネンやジシクロペンタジエンなどのノルボルネン類やシクロヘキサジエンを含む）などの重合反応が挙げられる。
ここでオレフィン系モノマーであるジエンの例には、１，３−ブタジエン、２-メチル−１，３−ブタジエン、１，３−ペンタジエン、１，４−ペンタジエン、１，３−ヘキサジエン、１，４−ヘキサジエン、１，５−ヘキサジエン、２，４−ジメチル−１，３−ペンタジエン、２−メチル−１，３−ヘキサジエン、２，４−ヘキサジエンや、シクロヘキサジエンなどの環状ジエンなどが含まれる。
【００５４】
また、本発明の重合触媒組成物は、ホモ重合反応および共重合反応における重合触媒組成物として用いることができる。共重合されるモノマーは付加重合性があればよく、好ましくは２以上のオレフィン系モノマーであり、特に好ましくはα−オレフィン、ジエン、ならびに環状オレフィンから選ばれる２以上のモノマーである。
【００５５】
＜本発明の高分子化合物＞
本発明の高分子化合物の一態様は、α−オレフィン化合物と環状オレフィン化合物との共重合体である（以下、「本発明のα−オレフィン−環状オレフィン共重合体」と称する
ことがある）。
本発明の高分子化合物の一態様は、α−オレフィン−ノルボルネン類共重合体である。
【００５６】
本発明の高分子化合物の一態様は、ジエン化合物と環状オレフィン化合物との共重合体である。（以下、「本発明のジエン−環状オレフィン共重合体」と称することがある）。
本発明の高分子化合物の一態様は、ジエン−ノルボルネン類共重合体である。
【００５７】
１．本発明の製造方法で製造されるα−オレフィンと環状オレフィンとの共重合体
本発明の製造方法で製造されるα−オレフィンと環状オレフィンとの共重合体について、α−オレフィン−ノルボルネン類共重合体（以下、「本発明におけるオレフィン−ノルボルネン類共重合体」）を例に説明する。
本発明におけるα−オレフィンとノルボルネン類の共重合体は、α−オレフィン構造単位とノルボルネン類構造単位を含む（好ましくは両者からなる）重合体である。ここで、本発明におけるα−オレフィン−ノルボルネン類共重合体におけるα−オレフィン構造単位の含有率は任意に選択することができるが、通常は２０〜１００ｍｏｌ％であり、好ましくは３０ｍｏｌ％以上、より好ましくは５０ｍｏｌ％、さらに好ましくは７０ｍｏｌ％以上である。
本発明におけるα−オレフィン−ノルボルネン類共重合体におけるα−オレフィン構造単位の含有率は、13Ｃ−ＮＭＲスペクトルを分析することにより測定することができる。具体的には、α−オレフィン−ノルボルネン類共重合体の13Ｃ−ＮＭＲスペクトルの各ピークは、共重合体の各炭素に帰属されるので、そのピーク面積に基づいて比率を求めればよい。
具体的には、１−ヘキセン−ノルボルネン共重合体であれば、例えば１４ppm付近のピーク（メチル炭素）のピーク面積Pmeを基準として３０−６０ppm付近のピーク（ポリマー炭素）のピーク面積Ｐtotalからノルボルネンと１−ヘキセンの比を求めることができる。すなわち、以下の式にしたがって求めることができる。
１−ヘキセン含有率 = Pme/[(Ptotal-4Pme)/7+Pme]
該含有率は、後述するように、原料として用いられるモノマーにおけるノルボルネン類の量を調整することでほぼ０〜１００％の間で制御され得る。
【００５８】
前述の通り、本発明におけるα−オレフィン−ノルボルネン類共重合体はα−オレフィン構造単位と、ノルボルネン類構造単位を含むが、両構造単位は任意の順序に配列していればよい。すなわち、両者がランダムに配列していてもよいし、何らかの規則性をもって配列（例えば、両構造単位が交互に配列している、それぞれがある程度連続して配列している、その他決まった順序で配列している）していてもよい。したがって、本発明におけるα−オレフィン−ノルボルネン類共重合体は、ランダム共重合体、交互共重合体、ブロック共重合体、その他の定序性共重合体であってもよいが、好ましくはランダム共重合体またはブロック共重合体であって、より好ましくはランダム共重合体である。
【００５９】
前述のとおり、本発明におけるα−オレフィン−ノルボルネン類共重合体はノルボルネン類構造単位を含むが、ここでノルボルネン類とは、以下の式で示される２−ノルボルネン骨格を有する化合物を意味する。
【００６０】
【化６】
2008095008.tif 000007
【００６１】
上記式においてＲ'およびＲ''は任意であって特に限定されないが、例示すると、それ
ぞれ独立して水素原子もしくは炭素数１〜２０（好ましくは炭素数１〜１０）のアルキル基を示すか、またはＲ'とＲ''が一緒になってアルキレン鎖もしくはアルケニレン鎖を形成していてもよい。ノルボルネン類として、より具体的には２−ノルボルネン、ジシクロペンタジエン、テトラシクロドデカン（ＴＣＤ）、１，４−メタノテトラヒドロフルオレン（ＭＴＦ）などが例示される。
該ノルボルネン類は、より好ましくはＲ'およびＲ''が水素原子である２−ノルボルネンまたはジシクロペンタジエンである。
【００６２】
【化７】
2008095008.tif 000008
【００６３】
本発明におけるα−オレフィン−ノルボルネン類共重合体におけるノルボルネン類構造単位は、付加重合単位の選択率が高いことが好ましい。すなわち、ポリノルボルネン類の構造単位は以下に示される付加重合単位と開環重合単位の２つが考えられるが、本発明におけるα−オレフィン−ノルボルネン類共重合体におけるノルボルネン類の全構造単位に対する付加重合単位の比率が高いことを特徴とする。具体的には、本発明におけるα−オレフィン−ノルボルネン類共重合体におけるノルボルネン類の全構造単位における付加重合単位の比率は、通常９５％以上であり、好ましくはほぼ１００％である。付加重合単位と開環重合単位の比率は、1Ｈ−ＮＭＲスペクトルから求めることができる。
【００６４】
【化８】
2008095008.tif 000009
【００６５】
本発明におけるα−オレフィン−ノルボルネン類共重合体の分子量分布は特に限定されないが、その指標であるＭｗ／Ｍｎが通常３以下であり、好ましくは２以下である。分子量分布はＧＰＣ法（ポリスチレンを標準物質、１，２−ジクロロベンゼンを溶出液として、１４５℃で測定）により測定される値（Ｍｗ／Ｍｎ）を意味し、例えばＧＰＣ測定装置（TOSOH HLC 8121 GPC/HT）を用いて測定することができる。
【００６６】
本発明におけるα−オレフィン−ノルボルネン類共重合体の分子量は特に限定されないが、その数平均分子量が通常４×１０3以下であり、好ましくは２×１０3以下である。下限は特に限定されないが、１０００以上であればよい。分子量はα−オレフィン由来の構造単位の含有率と関連はほとんどない。分子量は、分子量分布と同様のＧＰＣ法で求めることができる。また、α−オレフィン−ノルボルネン類共重合体の製造における重合反応の温度を上げることで、該分子量を大きくすることができる。
【００６７】
本発明におけるα−オレフィン−ノルボルネン類共重合体は通常、ガラス転移点を有する。α−オレフィン由来の構造単位の構造、α−オレフィン由来の構造単位とノルボルネン類由来の構造単位の比率、その他によって変化する。通常、α−オレフィン含有率が上
がると、ガラス転移温度が低下する（図６〜８を参照）。ガラス転移温度は、示差走査熱量測定（ＤＳＣ）法により測定される。
【００６８】
２．本発明の製造方法で製造されるジエンと環状オレフィンの共重合体
２−１．本発明の製造方法で製造されるジエンとノルボルネンの共重合体
本発明の製造方法で製造されるジエンと環状オレフィンとの共重合体について、イソプレン−ノルボルネン共重合体（以下、「本発明におけるイソプレン−ノルボルネン共重合体」）を例に説明する。
本発明におけるイソプレン−ノルボルネン共重合体は、下記式（Ｂ）で表されるノルボルネン由来の構造単位、および式（Ｃ１）〜（Ｃ４）で表されるイソプレン由来の構造単位の１種以上を有する共重合体である。イソプレン由来の構造単位の主要単位は、（Ｃ１）で表される構造単位である（イソプレン由来の全構造単位のうち、例えば５０％以上）。
【００６９】
【化９】
2008095008.tif 000010
【００７０】
本発明におけるイソプレン−ノルボルネン共重合体において、上記式（Ｂ）および式（Ｃ１）〜（Ｃ４）で表される構造単位は任意の順序に配列していればよい。すなわち、各構造単位がランダムに配列していてもよく、何らかの規則性をもって配列していてもよい。従って、本発明におけるイソプレン−ノルボルネン共重合体は、ランダム共重合体、交互共重合体、ブロック共重合体、その他の定序性共重合体であってもよいが、好ましくはランダム共重合体またはブロック共重合体であり、より好ましくはランダム共重合体である。
【００７１】
式（Ｃ１）〜（Ｃ４）で表される構造単位のタクチシティーは特に制限されず、例えばアタクチックである。
【００７２】
前述のとおり、本発明におけるイソプレンとノルボルネンの共重合体は、イソプレン構造単位とノルボルネン構造単位を含む（好ましくは両者からなる）重合体である。ここで、本発明におけるイソプレン−ノルボルネン共重合体におけるイソプレン構造単位の含有率は任意に選択することができるが、通常は３０mol％以上、好ましくは４０mol％以上、より好ましくは５０mol％以上、さらに好ましくは７０mol％以上である。
本発明におけるイソプレン−ノルボルネン共重合体におけるノルボルネン構造単位の含有率は、1Ｈ−ＮＭＲスペクトルを分析することにより測定することができる。具体的には、イソプレン−ノルボルネン共重合体の1Ｈ−ＮＭＲスペクトルの各ピークは、共重合体の各水素に帰属されるので、そのピーク面積に基づいて比率を求めればよい。
具体的には、例えば４．７ppm付近のピーク（３，４ビニル水素）のピーク面積P3,4、５．１ppm付近のピーク（１，４水素）のピーク面積P1,4、０．８−２．２  ppm(ノルボルネンとイソプレンの水素)Ｐtotalの比から求めることができる。すなわち、以下の式にしたがって求めることができる。
ＮＢ含有率 = 0.1(Ptotal-7P1,4-3P3,4)/[0.1(Ptotal-7P1,4-3P3,4)+P1,4+0.5P3,4]
該含有率は、後述するように、原料として用いられるモノマーにおけるノルボルネンの量を調整することで制御され得る。
【００７３】
本発明におけるイソプレン−ノルボルネン共重合体におけるノルボルネンの全構造単位における付加重合単位の比率は、通常９５％以上であり、好ましくはほぼ１００％である。付加重合単位と開環重合単位の比率は、1Ｈ−ＮＭＲスペクトルから求めることができる。
【００７４】
本発明におけるイソプレン−ノルボルネン共重合体の分子量分布は特に限定されないが、その指標であるＭｗ／Ｍｎが通常３以下であり、好ましくは２以下である。分子量分布はＧＰＣ法（ポリスチレンを標準物質、１，２−ジクロロベンゼンを溶出液として、１４５℃で測定）により測定される値（Ｍｗ／Ｍｎ）を意味し、例えばＧＰＣ測定装置（TOSOH HLC 8121 GPC/HT）を用いて測定することができる。
【００７５】
本発明におけるイソプレン−ノルボルネン共重合体の分子量は特に限定されないが、その数平均分子量が通常１０×１０4以下であり、好ましくは４×１０4以下である。下限は特に限定されないが、１０００以上であればよい。分子量はイソプレン由来の構造単位の含有率と関連があり、その含有率が高いほど分子量が大きくなる。分子量は、分子量分布と同様のＧＰＣ法で求めることができる。また、イソプレン−ノルボルネン共重合体の製造における重合反応の温度を上げることで、該分子量を大きくすることができる。
【００７６】
本発明におけるイソプレン−ノルボルネン共重合体は通常、ガラス転移点を有する。ガラス転移温度は、イソプレン由来の構造単位の構造、イソプレン由来の構造単位とノルボルネン由来の構造単位の比率、その他によって変化する。ガラス転移温度は、通常２０℃以上（好ましくは３０℃以上）である。ガラス転移温度は、示差走査熱量測定（ＤＳＣ）法により測定される。
【００７７】
２−２．本発明のジエンとジシクロペンタジエンの共重合体
本発明のジエンと環状オレフィンとの共重合体について、イソプレン−ジシクロペンタジエン共重合体を例に説明する。
本発明のイソプレン−ジシクロペンタジエン共重合体におけるイソプレン由来の構造単位の主要単位は、上記式（C1）で表される構造単位であり、イソプレン由来の全構造単位のうち、例えば５０％以上である。
【００７８】
本発明のイソプレン−ジシクロペンタジエン共重合体において、ジシクロペンタジエンおよび上記式（Ｃ１）〜（Ｃ４）で表される構造単位は任意の順序に配列していればよい。すなわち、各構造単位がランダムに配列していてもよく、何らかの規則性をもって配列していてもよい。従って、本発明のイソプレン−ジシクロペンタジエン共重合体は、ランダム共重合体、交互共重合体、ブロック共重合体、その他の定序性共重合体であってもよいが、好ましくはランダム共重合体またはブロック共重合体であり、より好ましくはランダム共重合体である。
【００７９】
式（Ｃ１）〜（Ｃ４）で表される構造単位のタクチシティーは特に制限されず、例えばアタクチックである。
【００８０】
本発明のイソプレン−ジシクロペンタジエン共重合体に含まれる全構造単位に対するイソプレン構造単位の含有率は任意に選択することができるが、通常は２０〜８０ｍｏｌ％、好ましくは３０ｍｏｌ％以上、より好ましくは５０ｍｏｌ％以上、さらに好ましくは７０ｍｏｌ％以上である。
該含有率は1Ｈ−ＮＭＲスペクトルを分析することにより測定することができる。具体的には、イソプレン−ジシクロペンタジエン共重合体の1Ｈ−ＮＭＲスペクトルにおける各ピークは、図１４に示されるように、共重合体の各水素に帰属されるので、これらのピーク面積の比率から求めることができる。具体的には、例えば３．１ppm付近のピーク（ジシクロペンタジエン水素）のピーク面積PDCPD、４．７ｐｐｍ付近のピーク（３，４ビニル水素）のピーク面積P3,4、５．１ｐｐｍ付近のピーク（１，４ビニル水素）P1,4の比から求めることができる。すなわち、以下の式にしたがって求めることができる。
ＤＣＰＤ含有率 =PDCPD/(PDCPD+ P1,4+0.5P3,4) 
該含有率は、イソプレン−ジシクロペンタジエン共重合体の製造（後述）の原料におけるジシクロペンタジエンの使用量（または濃度）を調整することで制御することができる。
【００８１】
ジシクロペンタジエンはノルボルネン構造に由来するＣ＝Ｃ二重結合と、シクロペンテン構造に由来するＣ＝Ｃ二重結合を有する。本発明のイソプレン−ジシクロペンタジエン共重合体におけるジシクロペンタジエンの全構造単位に対する、ノルボルネン構造に由来するＣ＝Ｃ二重結合に基づくジシクロペンタジエン構造単位の比率は、通常は８０％以上、好ましくは９０％以上、より好ましくは９５％以上、さらに好ましくは９９％以上である。
また、ノルボルネン構造単位と同様、ノルボルネン構造に由来するＣ＝Ｃ二重結合に基づくジシクロペンタジエン構造単位は、下記式で示される付加重合単位と開環重合単位であり得るが、本発明のイソプレン−ジシクロペンタジエン共重合体におけるジシクロペンタジエンの全構造単位に対する付加重合単位の比率は、通常は８０％以上、好ましくは９０％以上、より好ましくは９５％以上、さらに好ましくは１００％以上である。
該含有率は、1Ｈ−ＮＭＲスペクトルデータから求めることができる。
【００８２】
【化１０】
2008095008.tif 000011
【００８３】
本発明のイソプレン−ジシクロペンタジエン共重合体の分子量分布は特に限定されないが、その指標であるＭｗ／Ｍｎが、通常３以下、好ましくは２以下である。分子量分布はＧＰＣ法（ポリスチレンを標準物質、１，２−ジクロロベンゼンを溶出液として、１４５℃で測定）により測定される値（Ｍｗ／Ｍｎ）を意味し、例えばＧＰＣ測定装置（TOSOH HLC 8121 GPC/HT）を用いて測定することができる。
【００８４】
本発明のイソプレン−ジシクロペンタジエン共重合体の分子量は特に限定されないが、その数平均分子量が通常は１×１０3以上であり、好ましくは３×１０3以上であり、より好ましくは５×１０3以上であり、さらに好ましくは９×１０3以上である。
上限は特に限定されないが、数平均分子量が５０×１０3以下であればよい。
分子量は、分子量分布と同様のＧＰＣ法で求めることができる。
【００８５】
＜本発明の高分子化合物の製造方法＞
本発明の高分子化合物の製造方法は、任意の重合性モノマーを、前記した本発明の重合触媒組成物を用いて重合（付加重合）させることを特徴とする。
また、本発明の製造方法は、重合触媒として本発明の触媒組成物を用いること以外は、従来の、配位イオン重合触媒を用いる付加重合反応による高分子化合物の製造方法と同様
にすることができる。
【００８６】
具体的には、例えば以下の手順により行うことができる。
１．本発明の触媒組成物を含む系（好ましくは液相）中に、重合性モノマーを供給して重合させる。ここでモノマーが液体であれば滴下することで供給することができ、気体であればガス管を通して供給（液相反応系であればバブリングなど）すればよい。
２．重合性モノマーを含む系（好ましくは液相）中に、本発明の触媒組成物を添加する、または触媒組成物の構成成分を別個に添加することで重合させる。添加される触媒組成物は、予め調製され（好ましくは液相中で調製され）、活性化されていてもよい（この場合は外気に触れないように、添加することが好ましい）。
【００８７】
ここで、重合性モノマーとは、付加重合性を有するモノマー、例えばオレフィン系モノマー、エポキシ系モノマー、イソシアネート系モノマー、ラクトン系モノマー、ラクチド系ポリマー、環状カーボネート系モノマー、アルキン系モノマーなどであり、またこれらの組み合わせでもよい。
これらのうち、好ましくは、１種または２種以上のオレフィン系モノマーであり、さらに好ましくは置換および無置換α−オレフィン（１−ヘキセンを含む）、ジエン、環状オレフィン（ノルボルネン類やシクロヘキサジエン含む）から選ばれる１または２種以上のモノマーである。ここでオレフィン系モノマーであるジエンとしては、１，３−ブタジエン、２-メチル−１，３−ブタジエン（イソプレン）、１，３−ペンタジエン、１，４−ペンタジエン、１，３−ヘキサジエン、１，４−ヘキサジエン、１，５−ヘキサジエン、２，４−ジメチル−１，３−ペンタジエン、２−メチル−１，３−ヘキサジエン、２，４−ヘキサジエンや、シクロヘキサジエン、ジシクロペンタジエンなどの環状ジエンなどを例示することができる。
【００８８】
また、該製造方法は、気相重合法、溶液重合法、懸濁重合法、液相塊状重合法、乳化重合法、固相重合法などの任意の方法であり得る。溶液重合法による場合、用いられる溶媒は重合反応において不活性であり、モノマーおよび触媒を溶解させ得る溶媒であれば特に限定されない。例えば、ブタン、ペンタン、ヘキサン、ヘプタン等の飽和脂肪族炭化水素；シクロペンタン、シクロヘキサン等の飽和脂環式炭化水素；ベンゼン、トルエン等の芳香族炭化水素；クロルベンゼン、ブロムベンゼン、クロルトルエン等のハロゲン化炭化水素が挙げられる。
また、生体に対する毒性を有さない溶媒が好ましい。具体的には、芳香族炭化水素、特にトルエンが好ましい。溶媒は１種を単独で用いてもよいが、２種以上組み合わせた混合溶媒を用いてもよい。
また、用いられる溶媒の量は任意であるが、重合触媒に含まれる錯体の濃度を０．１〜０．０００１mol/ｌとする量であることが好ましい。
【００８９】
本発明の重合を溶液重合で行う場合の重合温度は、任意の温度、例えば−９０〜１００℃の範囲で行いうる。重合させるモノマーの種類などに応じて適宜選択すればよいが、通常は、室温近辺、すなわち約２５℃で行うことができる。
重合時間は数秒〜数十時間程度であり、重合させるモノマーの種類などに応じて適宜選択すればよい。例えば、α−オレフィンと環状オレフィンの共重合の場合には、通常は２４時間以下、場合によっては１２時間以下でよい。ジエンと環状オレフィンの共重合の場合には、通常は１時間以下、場合によっては１５分以下でよい。
もっとも、これらの反応条件は、重合反応温度、モノマーの種類やモル量、触媒組成物の種類や量などに応じて、適宜選択することが可能であり、上記に例示した範囲に限定されることはない。
【００９０】
また、共重合体の製造については、
１）  ランダム共重合体または交互共重合体であれば、２種類以上のモノマーの混合物を触媒組成物存在下で重合反応させることにより製造することができ、
２）  ブロック共重合体であれば、各モノマーを、触媒組成物を含む反応系中に順番に供給することにより製造することができる。
【００９１】
本発明の製造方法により製造される高分子化合物として、具体的には、例えば以下のものが挙げられるが、これらに限定されることはない。
１）α−オレフィンと環状オレフィンの共重合体。
２）ジエンと環状オレフィンの共重合体。
なお、上記共重合体の製造方法について、いくつかの共重合体を例として、以下でさらに詳細に説明する。なお、当業者であれば、以下の具体的説明、実施例および通常の有機化学的手法に基づき、各種（共）重合体の製造を行うことができる。
【００９２】
１．α−オレフィン−ノルボルネン類共重合体の製造方法
α−オレフィン−ノルボルネン類共重合体は、α−オレフィンおよびノルボルネン類を本発明の触媒組成物を用いて重合させることにより製造することができる。
触媒組成物中の錯体としては、好ましくは中心金属がスカンジウム（Ｓｃ）、イットリウム（Ｙ）、ガドリニウム（Ｇｄ）、ルテチウム（Ｌｕ）、より好ましくはスカンジウム（Ｓｃ）である錯体を用いる。一方、触媒組成物中のイオン性化合物としては、[Ph3C][B(C6F5)4] などの４価のホウ素アニオンとカルボニウムカチオンからなる化合物が好ましい。錯体（中心金属換算）とイオン性化合物は、モル比で１：１程度とすることが好ましい。
【００９３】
具体的な手順としては、例えば、溶媒（好ましくはトルエン）中に本発明の錯体を溶解させ、これにα−オレフィンおよびノルボルネン類を溶解させた溶媒を添加し、これを撹拌しながら、さらにイオン性化合物を供給し触媒組成物を構成させて活性種を生成させ、反応を行う。反応温度は２５℃程度に調整されることが好ましい。
なお、従来の触媒組成物では反応は高温で可能であったが、本発明の製造方法によれば、常温で反応が可能である。
モノマーの仕込み比を変更することにより、α−オレフィン含有率をほぼ０％〜１００％に調節することができる。α−オレフィンの比率と、得られる共重合体の分子量の間には顕著な傾向はみられない。
重合反応において使用される溶媒の量は総モノマー２０ｍｍｏｌに対して、５ｍｌ程度とすることが好ましいが、特にこれに限定されるわけではない。
提供されるモノマーの量は、錯体（中心金属換算）に対して、モル比で１００〜１０００倍であることが好ましい。
重合反応は、数分〜数十時間程度で終了することが多い。反応が終了すると、反応系の粘度があがり、撹拌不能になることがある。
【００９４】
反応終了後、反応混合物をメタノールなどにあけることで、生成した重合体を沈殿させることができる。沈殿した重合体を濾取し、乾燥させることによりα−オレフィン−ノルボルネン類共重合体を得ることができる。得られるα−オレフィン−ノルボルネン類共重合体の収率は、用いる錯体の種類によって異なる。例えば、１―ヘキセン−ノルボルネン共重合体において、モノマーそれぞれの変換率として、１―ヘキセンの場合１００％付近、ノルボルネンの場合８０％付近にすることが可能である。
このような製造方法によれば、高いα−オレフィン含有率を有するα−オレフィン−ノルボルネン類共重合体を製造し得る。
【００９５】
２．イソプレン−ノルボルネン共重合体の製造方法
イソプレン−ノルボルネン共重合体は、イソプレンおよびノルボルネンを本発明の触媒
組成物を用いて重合させることにより製造することができる。
触媒組成物中の錯体としては、好ましくは中心金属がスカンジウム（Ｓｃ）、イットリウム（Ｙ）、ガドリニウム（Ｇｄ）、ルテチウム（Ｌｕ）、より好ましくはスカンジウム（Ｓｃ）である錯体を用いる。一方、触媒組成物中のイオン性化合物としては、[Ph3C][B(C6F5)4] などの４価のホウ素アニオンとカルボニウムカチオンからなる化合物および[PhNMe2H][B(C6F5)4] などの４価のホウ素アニオンとアニリニウムカチオンからなる化合物が好ましい。錯体（中心金属換算）とイオン性化合物は、モル比で１：１程度とすることが好ましい。
【００９６】
具体的な手順としては、例えば、溶媒（好ましくはトルエン）中に本発明の錯体、イソプレンおよびノルボルネンを溶解させ、これを撹拌しながら、さらにイオン性化合物を供給し触媒組成物を構成させて活性種を生成させ、反応を行う。反応温度は２５℃程度に調整されることが好ましい。
なお、本発明の製造方法によれば、高効率で反応が可能である。
モノマーの仕込み比を変更することにより、イソプレン含有率を調節することができる。イソプレンの比率を増やすと、得られる共重合体の分子量が上昇する傾向があり、またイソプレン含有率が上昇する傾向がある。
重合反応において使用される溶媒の量は総モノマー１０〜２０ｍｍｏｌに対して、５ｍｌ程度とすることが好ましいが、特にこれに限定されるわけではない。
提供されるモノマーの量は、錯体（中心金属換算）に対して、モル比で１００〜２０００倍であることが好ましい。
重合反応は、数秒〜１時間程度で終了することが多い。反応が終了すると、反応系の粘度があがり、撹拌不能になることがある。
【００９７】
反応終了後、反応混合物をメタノールなどにあけることで、生成した重合体を沈殿させることができる。沈殿した重合体を濾取し、乾燥させることによりイソプレン−ノルボルネン共重合体を得ることができる。得られるイソプレン−ノルボルネン共重合体の収率は、用いる錯体の種類によって異なる。例えば、イソプレン−ノルボルネン共重合体において、モノマーそれぞれの変換率として、イソプレンの場合１００％付近、ノルボルネンの場合８０％付近にすることが可能である。
このような製造方法によれば、高いジエン含有率を有するジエン−ノルボルネン類共重合体を製造し得る。
【００９８】
３．イソプレン−ジシクロペンタジエン共重合体の製造方法
イソプレン−ジシクロペンタジエン共重合体は、イソプレンおよびジシクロペンタジエンを本発明の触媒組成物を用いて重合させることにより製造することができる。
触媒組成物中の錯体としては、好ましくは中心金属がスカンジウム（Ｓｃ）、イットリウム（Ｙ）、ガドリニウム（Ｇｄ）、ルテチウム（Ｌｕ）、より好ましくはスカンジウム（Ｓｃ）である錯体を用いる。一方、触媒組成物中のイオン性化合物としては、[Ph3C][B(C6F5)4] などの４価のホウ素アニオンとカルボニウムカチオンからなる化合物が好ましい。錯体とイオン性化合物は、モル比で１：１程度とすることが好ましい。
【００９９】
具体的な手順としては、例えば、溶媒（好ましくはトルエン）中に本発明の錯体を溶解させ、これにイソプレンおよびジシクロペンタジエンを溶解させた溶媒を添加し、これを撹拌しながら、さらにイオン性化合物を供給し触媒組成物を構成させて活性種を生成させ、反応を行う。反応温度は２５℃程度に調整されることが好ましい。
重合反応において使用される溶媒の量は総モノマー２０ｍｍｏｌに対して、５ｍｌ程度とすることが好ましいが、特にこれに限定されるわけではない。
提供されるモノマーの量は、錯体（中心金属換算）に対して、モル比で１００〜２０００倍であることが好ましい。
重合反応は、数秒〜１時間程度で終了することが多い。反応が終了すると、反応系の粘度があがり、撹拌不能になることがある。
【０１００】
反応終了後、反応混合物をメタノールなどにあけることで、生成した重合体を沈殿させることができる。沈殿した重合体を濾取し、乾燥させることによりイソプレンおよびジシクロペンタジエン共重合体を得ることができる。得られるイソプレンおよびジシクロペンタジエン共重合体の収率は、用いる錯体の種類によって異なる。例えば、イソプレン−ジシクロペンタジエン共重合体において、モノマーそれぞれの変換率として、イソプレンの場合１００％付近、ジシクロペンタジエンの場合２０％付近にすることが可能である。
【実施例】
【０１０１】
以下、本発明を、実施例および参考例を参照してさらに詳細に説明するが、これらにより本願発明の範囲が限定されることはない。なお、13Ｃ−ＮＭＲは周波数７５．５ＭＨｚにおいて測定した。
【０１０２】
＜参考例＞
＜メタロセン錯体の合成＞
以下に示す文献 (1) および (2) に記載された方法に準じて合成した。
(1)  Tardif, O.; Nishiura, M.; Hou, Z. M. Organometallics 22, 1171, (2003). 
(2)  Hultzsch, K. C.; Spaniol, T. P.; Okuda, J. Angew. Chem. Int. Ed, 38, 227,
(1999).
【０１０３】
１．(η5-C5Me4SiMe3)Sc(η3-C3H5)2の合成
in situ調製したC5Me4SiMe3Li (1 mmol, THF 10ml中)をTHF 20 ml中ScCl3 (151 mg, 1 mmol)懸濁液に加えた。ScCl3が完全に消費されたことを示す透明な溶液が得られるまで、混合液を30 分間攪拌した。(Allyl)MgCl (1 ml, 2 mmol, 2.0 M THF中)を滴下したのち、得られた淡黄色の溶液を一晩放置した。揮発物質の除去により、黄色の残渣が産出され、ヘキサンで抽出した。溶媒の蒸発により、黄色の固体結晶(291 mg, 91 %)としての産物を得た。
【０１０４】
(η5-C5Me4SiMe3)Sc(η3-C3H5)2の物性データを以下に示す。
1H NMR (C6D6, 25°C): ( 7.11 (quintet, 2H, J = 12.3 Hz, CH2CHCH2), 3.76 (br s,
4H, syn-CH2CHCH2), 2.92 (br s, 4H, anti-CH2CHCH2), 2.22 (s, 6H, C5Me4), 1.73 (s, 6H, C5Me4), 0.17 (s, 9H, C5Me4SiMe3).
13C NMR (C6D6, 25°C): ( 157.9 (CH2CHCH2), 130.7 (C5Me4SiMe3), 125.8 (C5Me4SiMe3), 119.1 (Cipso of C5Me4SiMe3), 79.3 (CH2CHCH2), 16.0 (C5Me4SiMe3), 12.2 (C5Me4SiMe3), 2.2 (C5Me4SiMe3).
Anal. Calcd for C18H31ScSi: C, 67.46; H, 9.75. Found: C, 67.40; H, 9.22.
【０１０５】
２．(η5-C5Me5)Sc(η3-C3H5)2の合成
in situ調製したC5Me5Li (1 mmol, THF 10ml中)をTHF 20 ml中ScCl3 (151 mg, 1 mmol)懸濁液に加えた。ScCl3が完全に消費されたことを示す透明な溶液が得られるまで、混合液を4時間攪拌した。(Allyl)MgCl (1 ml, 2 mmol, 2.0 M THF中)を滴下したのち、得られた淡黄色の溶液を室温で一晩放置した。揮発物質の除去により、黄色の残渣が産出され、ヘキサンで抽出した。溶媒の蒸発により、黄色の固体(187 mg, 71 %)としての産物を得た。
【０１０６】
(η5-C5Me5)Sc(η3-C3H5)2の物性データを以下に示す。
1H NMR (C6D6): ( 6.91-6.72 (m, 2H, CH2CHCH2), 3.03 (br s, 8H, CH2CHCH2), 1.61 (s, 15H, C5Me5).
13C NMR (C6D6): ( 158.05 (CH2CHCH2), 120.72 (C5Me5), 78.44 (CH2CHCH2), 11.81 (C5Me5).
Anal. Calcd for C16H25Sc: C, 73.26; H, 9.61. Found: C, 72.79; H, 9.76.
【０１０７】
３．(η5-C5Me5)Sc(η3-2-Me-C3H4)2の合成
in situ調製したC5Me5Li (1 mmol, THF 10ml中)をTHF 20 ml中ScCl3 (151 mg, 1 mmol)懸濁液に加えた。ScCl3が完全に消費されたことを示す透明な溶液が得られるまで、混合液を4時間攪拌した。(2-Me-Allyl)MgCl (4 ml, 2 mmol, 0.5 M THF中)を滴下したのち、得られた淡黄色の溶液を室温で一晩放置した。揮発物質の除去により、黄色の残渣が産出され、ヘキサンで抽出した。溶媒の蒸発により、茶色の固体(275 mg, 95 %)としての産物を得た。
【０１０８】
(η5-C5Me5)Sc(η3-2-Me-C3H4)2の物性データを以下に示す。
1H NMR (C6D6): ( 2.87 (br s, 8H, CH2CMeCH2), 1.81 (s, 6H, CH2CMeCH2), 1.71 (s,
15H, C5Me5).
13C NMR (C6D6): ( 167.58 (CH2CMeCH2), 120.57 (C5Me5), 74.91 (CH2CMeCH2), 27.87
(CH2CMeCH2), 12.02 (C5Me5).
Anal. Calcd for C18H29Sc: C, 74.45; H, 10.07. Found: C, 73.72; H, 9.85.
【０１０９】
４．(η5-C5Me4SiMe3)Sc(η3-C3H5)2/[PhNMe2H][B(C6F5)4]の合成
トルエン (10ml)を、(η5-C5Me4SiMe3)Sc(η3-C3H5)2 (64 mg, 0.20 mmol)および[PhNMe2H][B(C6F5)4] (162 mg, 0.20 mmol)の混合物に加えた。得られた赤色の懸濁液を25℃で30分間攪拌し、減圧濃縮により溶媒を除去した。得られた濃赤色の残渣を、煉瓦色の細かい粉末(200 mg, 93 %)が得られるまでヘキサンで洗浄(5 ml x3)した。
【０１１０】
(η5-C5Me4SiMe3)Sc(η3-C3H5)2/[PhNMe2H][B(C6F5)4]の物性データを以下に示す。
1H NMR (C4D8O, 25 (C): ( 7.06 (t, 2H, J = 7.8 Hz, m-Ph), 6.91-6.75 (m, 1H, CH2CHCH2), 6.64 (d, 2H, J = 4.2 Hz, o-Ph), 6.42 (t, 1H, J = 6.6Hz, p-Ph), 3.14 (s, 2H, syn-CH2CHCH2), 3.10 (s, 2H, anti-CH2CHCH2), 2.85 (s, 6H, NMe2), 2.21 (s, 6H,
C5Me4), 1.98 (s, 6H, C5Me4), 0.26 (s, 9H, C5Me4SiMe3).
【０１１１】
1H NMR (C6D5Cl, 25 (C): ( 7.21-7.17 (m, 2H, m-Ph), 7.03-6.95 (m, 2H, o-Ph), 6.66-6.63 (m, 1H, p-Ph), 2.61 (s, 6H, NMe2), 2.05 (s, 6H, C5Me4), 1.61 (s, 6H, C5Me4), 0.09 (s, 9H, C5Me4SiMe3). アリルリガンドのプロトンの共鳴は検出されなかった。
【０１１２】
13C NMR (C4D8O, 25 (C , C6F5 resonances not reported): ( 155.2 (CH2CHCH2), 151.6 (Cipso of PhNMe2), 134.6 (C5Me4SiMe3), 129.4 (PhNMe2), 128.4 (C5Me4SiMe3), 122.9 (Cipso of C5Me4SiMe3), 117.0 (PhNMe2), 113.2 (PhNMe2), 82.1 (CH2CHCH2), 40.4
(PhNMe2), 15.4 (C5Me4SiMe3), 11.8 (C5Me4SiMe3), 1.8 (C5Me4SiMe3).
【０１１３】
19F NMR (C4D8O, 25 (C): ( -131.8 (s, o-F), -164.0 (t, JF-F = 19.5 Hz, p-F), -167.5 (t, JF-F = 16.2 Hz, m-F).
11B NMR (C4D8O, 25 (C): ( -16.3.
【０１１４】
19F NMR (C6D5Cl, 25 (C): ( -132.3 (s, o-F), -162.6 (t, JF-F = 19.5 Hz, p-F), -166.6 (t, JF-F = 17.3 Hz, m-F).
11B NMR (C6D5Cl, 25 (C): ( -16.6.
Anal. Calcd for C47H38BF20NScSi: C, 52.29; H, 3.45; N, 1.30. Found: C, 52.15; H, 3.62; N, 1.49.
【０１１５】
＜製造例１＞  イソプレン重合体の製造  グローブボックス中で、100 mlのガラスフラスコに、(η5-C5Me4SiMe3)Sc(η3-C3H5)2 (8 mg, 25 μmol, Sc換算)、イソプレン (682 mg, 10 mmol)を充填した。トルエン（8 ml）を加え、1分間よく攪拌した。[PhNMe2H][B(C6F5)4] (20 mg, 25 μmol) のトルエン溶液（2 ml）をすばやく加え、混合物を室温（25℃）で15分間攪拌した。重合をメタノールで停止した。得られた混合物を大量のメタノールにあけ、ポリマーを沈殿させた。メタノールで洗浄し、減圧下、６０℃にて一定の重さが得られるまで乾燥させた。
結果を表１に示す。
【０１１６】
＜製造例２＞  ノルボルネン重合体の製造
イソプレンをノルボルネン (942 mg, 10 mmol)にかえ、反応時間を12時間にする以外は、参考例１と同様にして重合を行った。
結果を表１に示す。
【０１１７】
【表１】
2008095008.tif 000012
【０１１８】
表１において
１．数平均分子量（Mn）および分子量分布（Mw/Mn）は、ポリスチレンスタンダードに対するGPC法により決定した。
２．ポリイソプレンの構造は、1H NMRにより決定した。
３．ガラス転移点（Tg）はDSC法により決定した。
【０１１９】
表１に示されたとおり、本発明の錯体１により、イソプレン重合体およびノルボルネン重合体を製造することができる。
【０１２０】
＜実施例１＞  イソプレン−ノルボルネンランダム共重合体の製造
グローブボックス中で、100 mlのガラスフラスコに、(η5-C5Me4SiMe3)Sc(η3-C3H5)2 (8 mg, 25 μmol, Sc換算)、イソプレン (341 mg, 5 mmol)、ノルボルネン(471 mg, 5 mmol)を充填した。トルエン（3 ml）を加え、1分間よく攪拌した。[PhNMe2H][B(C6F5)4] (20 mg, 25 μmol) のトルエン溶液（2 ml）をすばやく加え、混合物を室温（25℃）で15分間攪拌した。重合をメタノールで停止した。得られた混合物を大量のメタノールにあけ、ポリマーを沈殿させた。メタノールで洗浄し、減圧下、６０℃にて一定の重さが得られるまで乾燥させた。
結果を表２に示す。
【０１２１】
＜実施例２＞
ノルボルネン／イソプレン（NB/IP）比率を5にする以外は、実施例１と同様にして重合を行った。
結果を表２に示す。
【０１２２】
＜実施例３＞
NB/IP比率を7にする以外は、実施例１と同様にして重合を行った。
結果を表２に示す。
【０１２３】
＜実施例４＞
NB/IP比率を10にする以外は、実施例１と同様にして重合を行った。
結果を表２に示す。
【０１２４】
【化１１】
2008095008.tif 000013
【０１２５】
【表２】
2008095008.tif 000014
【０１２６】
表２において
１．数平均分子量（Mn）および分子量分布（Mw/Mn）は、ポリスチレンスタンダードに対するGPC法により決定した。
２．NB含量およびポリイソプレンの構造は、1H NMRにより決定した。
３．ガラス転移点（Tg）はDSC法により決定した。
【０１２７】
表２に示されたとおり、本発明の製造方法により、イソプレン−ノルボルネン共重合体を製造することができる。
モノマーの仕込み比を調整すると、得られるポリマーにおけるイソプレン含有率を調整できることがわかった。仕込み比におけるイソプレンの比率が増えると、得られるポリマーにおけるイソプレン含有率が上昇し、分子量が上昇する。
【０１２８】
＜実施例５＞  イソプレン−ノルボルネン共重合体の製造における温度の影響
グローブボックス中で、100 mlのJ. Young バルブのついたガラスフラスコに、(η5-C5Me4SiMe3)Sc(η3-C3H5)2 (8 mg, 25 μmol, Sc換算)、イソプレン (681 mg, 10 mmol)、ノルボルネン (942 mg, 10 mmol)を充填した。トルエン（3 ml）を加え、1分間よく攪拌した。反応容器を外に出し、-20℃に設定された冷浴に設置した。[PhNMe2H][B(C6F5)4] (20 mg, 25 μmol) のトルエン溶液（2 ml）をすばやく加え、混合物を-20℃で5分間攪拌した。重合をメタノールで停止した。得られた混合物を大量のメタノールにあけ、ポリマーを沈殿させた。メタノールで洗浄し、減圧下、６０℃にて一定の重さが得られるまで乾燥させた。
結果を表３に示す。
【０１２９】
＜実施例６＞
反応温度を25℃にする以外は、実施例５と同様にして重合を行った。
結果を表３に示す。
【０１３０】
＜実施例７＞
反応温度を50℃にする以外は、実施例５と同様にして重合を行った。
結果を表３に示す。
【０１３１】
【表３】
2008095008.tif 000015
【０１３２】
表３において、
１．活性とは、1モルの錯体（Sc換算）を用いて1時間反応させた場合に生産されるポリマーのｋｇ数で表示されている。
２．数平均分子量（Mn）および分子量分布（Mw/Mn）は、ポリスチレンスタンダードに対するGPC法により決定した。
３．NB含量およびポリイソプレンの構造は、1H NMRにより決定した。
【０１３３】
重合温度を上昇させるとノルボルネンの含有率が上昇する。
【０１３４】
＜実施例８＞  １−ヘキセン・ノルボルネンランダム共重合体の製造
グローブボックス中で、20 mlのフラスコ中、25℃の(η5-C5Me4SiMe3)Sc(CH2C6H4NMe2-o)2 (20 mg, 40 μmol)のトルエン溶液（2 ml）に、ノルボルネン(0.94 g, 10 mmol)および１−ヘキセン (0.84 g, 10 mmol)を添加した。混合物を室温で数分間よく攪拌し、[Ph3C][B(C6F5)4] (37 mg, 40 μmol) のトルエン溶液（3 ml）を激しく攪拌しながら加えた。12時間後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(1.54 g, 3.2 kg コポリマー/mol-Sc・h)。得られた産物は、室温でTHFに可溶性であり、数平均分子量1500および分子量分布1.77であった。ポリマーのガラス転移点は、約61℃である。得られた非結晶ポリマーは、13C NMRで決定された１−ヘキセン含量が約53 mol％であるランダム共重合体である。
結果を表４に示す。
【０１３５】
＜実施例９＞
触媒系を(η5-C5Me5)Sc(CH2C6H4NMe2-o)2/[Ph3C][B(C6F5)4]に変える以外は、実施例８と同様にして重合を行った。１−ヘキセン・ノルボルネンランダム共重合体が得られた。
結果を表４に示す。
【０１３６】
＜実施例１０＞
触媒系を(η5-C5Me4SiMe3)Sc(η3-C3H5)2/[Ph3C][B(C6F5)4]に変える以外は、実施例８と同様にして重合を行った。１−ヘキセン・ノルボルネンランダム共重合体が得られた。
結果を表４に示す。
【０１３７】
＜実施例１１＞
触媒系を(η5-C5Me5)Sc(η3-C3H5)2/[Ph3C][B(C6F5)4]に変える以外は、実施例８と同様にして重合を行った。１−ヘキセン・ノルボルネンランダム共重合体が得られた。
結果を表４に示す。
【０１３８】
＜実施例１２＞
触媒系を(η5-C5Me5)Sc(η3-C3H4Me)2/[Ph3C][B(C6F5)4]に変える以外は、実施例８と同様にして重合を行った。１−ヘキセン・ノルボルネンランダム共重合体が得られた。
結果を表４に示す。
【０１３９】
＜実施例１３＞
反応温度を25℃から0℃に変える以外は、実施例８と同様にして重合を行った。１−ヘキセン・ノルボルネンランダム共重合体が得られた。
結果を表４に示す。
【０１４０】
＜実施例１４＞
反応温度を25℃から50℃に変える以外は、実施例８と同様にして重合を行った。１−ヘキセン・ノルボルネンランダム共重合体が得られた。
結果を表４に示す。
【０１４１】
＜実施例１５＞
コモノマー供給比（１−ヘキセン／ノルボルネン  モル比）を1/1から2/1に変える以外は、実施例８と同様にして重合を行った。１−ヘキセン・ノルボルネンランダム共重合体が得られた。
結果を表４に示す。
【０１４２】
＜実施例１６＞
コモノマー供給比（１−ヘキセン／ノルボルネン  モル比）を1/1から4/3に変える以外は、実施例８と同様にして重合を行った。１−ヘキセン・ノルボルネンランダム共重合体が得られた。
結果を表４に示す。
【０１４３】
＜実施例１７＞
コモノマー供給比（１−ヘキセン／ノルボルネン  モル比）を1/1から3/4に変える以外は、実施例８と同様にして重合を行った。１−ヘキセン・ノルボルネンランダム共重合体が得られた。
結果を表４に示す。
【０１４４】
＜実施例１８＞
コモノマー供給比（１−ヘキセン／ノルボルネン  モル比）を1/1から1/2に変える以外は、実施例８と同様にして重合を行った。１−ヘキセン・ノルボルネンランダム共重合体が得られた。
結果を表４に示す。
【０１４５】
＜実施例１９＞
コモノマー供給比（１−ヘキセン／ノルボルネン  モル比）を1/1から1/3に変える以外は、実施例８と同様にして重合を行った。１−ヘキセン・ノルボルネンランダム共重合体が得られた。
結果を表４に示す。
【０１４６】
【表４】
2008095008.tif 000016
【０１４７】
表4において
１．錯体１は(η5-C5Me4SiMe3)Sc(η3-C3H5)2を示し、２は(η5-C5Me5)Sc(η3-C3H5)2を
示し、３は(η5-C5Me5)Sc(η3-C3H4Me)2を示し、４は(η5-C5Me4SiMe3)Sc(CH2C6H4NMe2-o)2を示し、５は(η5-C5Me5)Sc(CH2C6H4NMe2-o)2を示す。
２．活性とは、1モルの錯体（Sc換算）を用いて1時間反応させた場合に生産されるポリマーのｋｇ数で表示されている。
３．１−Hex含量は、13C NMRにより決定した。
４．数平均分子量（Mn）および分子量分布（Mw/Mn）は、ポリスチレンスタンダードに対するGPC法により決定した。
５．ガラス転移点（Tg）はDSC法により決定した。
【０１４８】
表４に示されたとおり、本発明の錯体１〜４により、１−ヘキセン−ノルボルネン共重合体を製造することができる。
モノマーの仕込み比を調整すると、得られるポリマーにおける１−ヘキセン含有率を調整できることがわかった。仕込み比における１−ヘキセンの比率が増えると、得られるポリマーにおける１−ヘキセン含有率が上昇する。１−ヘキセン含有率が上昇すると、ガラス転移温度は低下する。
重合温度は室温がもっともよく、低温、及び高温の条件では重合活性および１−ヘキセン含有率が低下する。
【０１４９】
＜実施例２０＞  １−オクテン・ノルボルネンランダム共重合体の製造
グローブボックス中で、20 mlのフラスコ中、25℃の(η5-C5Me4SiMe3)Sc(CH2C6H4NMe2-o)2 (20 mg, 40 μmol)のトルエン溶液（2 ml）に、ノルボルネン(0.94 g, 10 mmol)および１−オクテン (1.12 g, 10 mmol)を添加した。混合物を室温で数分間よく攪拌し、[Ph3C][B(C6F5)4] (37 mg, 40 μmol) のトルエン溶液（3 ml）を激しく攪拌しながら加えた。12時間後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(1.12 g, 2.3 kg コポリマー/mol-Sc・h)。得られた産物は、室温でTHFに可溶性であり、数平均分子量1400および分子量分布1.50であった。ポリマーのガラス転移点は、約73℃である。得られた非結晶ポリマーは、13C NMRで決定された１−オクテン含量が約48.7 mol％であるランダム共重合体である。
結果を表４に示す。
【０１５０】
＜実施例２１＞
触媒系を(η5-C5Me5)Sc(CH2C6H4NMe2-o)2/[Ph3C][B(C6F5)4]に変える以外は、実施例２０と同様にして重合を行った。１−オクテン・ノルボルネンランダム共重合体が得られた。
結果を表５に示す。
【０１５１】
＜実施例２２＞
触媒系を(η5-C5Me4SiMe3)Sc(η3-C3H5)2/[Ph3C][B(C6F5)4]に変える以外は、実施例２０と同様にして重合を行った。１−オクテン・ノルボルネンランダム共重合体が得られた。
結果を表５に示す。
【０１５２】
＜実施例２３＞
触媒系を(η5-C5Me5)Sc(η3-C3H5)2/[Ph3C][B(C6F5)4]に変える以外は、実施例２０と同様にして重合を行った。１−オクテン・ノルボルネンランダム共重合体が得られた。
結果を表５に示す。
【０１５３】
＜実施例２４＞
触媒系を(η5-C5Me5)Sc(η3-C3H4Me)2/[Ph3C][B(C6F5)4]に変える以外は、実施例２０と同様にして重合を行った。１−オクテン・ノルボルネンランダム共重合体が得られた。
結果を表５に示す。
【０１５４】
＜実施例２５＞
コモノマー供給比（１−オクテン／ノルボルネン  モル比）を1/1から2/1に変える以外は、実施例２０と同様にして重合を行った。１−オクテン・ノルボルネンランダム共重合体が得られた。
結果を表５に示す。
【０１５５】
＜実施例２６＞
コモノマー供給比（１−オクテン／ノルボルネン  モル比）を1/1から4/3に変える以外は、実施例２０と同様にして重合を行った。１−オクテン・ノルボルネンランダム共重合体が得られた。
結果を表５に示す。
【０１５６】
＜実施例２７＞
コモノマー供給比（１−オクテン／ノルボルネン  モル比）を1/1から7/6に変える以外は、実施例２０と同様にして重合を行った。１−オクテン・ノルボルネンランダム共重合体が得られた。
結果を表５に示す。
【０１５７】
＜実施例２８＞
コモノマー供給比（１−オクテン／ノルボルネン  モル比）を1/1から1/2に変える以外は、実施例２０と同様にして重合を行った。１−オクテン・ノルボルネンランダム共重合体が得られた。
結果を表５に示す。
【０１５８】
【表５】
2008095008.tif 000017
【０１５９】
表５において
１．錯体１は(η5-C5Me4SiMe3)Sc(η3-C3H5)2を示し、２は(η5-C5Me5)Sc(η3-C3H5)2を示し、３は(η5-C5Me5)Sc(η3-C3H4Me)2を示し、４は(η5-C5Me4SiMe3)Sc(CH2C6H4NMe2-o)2を示し、５は(η5-C5Me5)Sc(CH2C6H4NMe2-o)2を示す。
２．活性とは、1モルの錯体（Sc換算）を用いて1時間反応させた場合に生産されるポリマーのｋｇ数で表示されている。
３．１−Oct含量は、13C NMRにより決定した。
４．数平均分子量（Mn）および分子量分布（Mw/Mn）は、ポリスチレンスタンダードに対するGPC法により決定した。
５．ガラス転移点（Tg）はDSC法により決定した。
【０１６０】
表５に示されたとおり、本発明の錯体１〜５により、１−オクテン−ノルボルネン共重合体を製造することができる。
モノマーの仕込み比を調整すると、得られるポリマーにおける１−オクテン含有率を調整できることがわかった。仕込み比における１−オクテンの比率が増えると、得られるポリマーにおける１−オクテン含有率が上昇する。１−オクテン含有率が上昇すると、ガラス転移温度は低下する。
【０１６１】
＜実施例２９＞  ４−メチル−１−ペンテン・ノルボルネンランダム共重合体の製造
グローブボックス中で、20 mlのフラスコ中、25℃の(η5-C5Me4SiMe3)Sc(CH2C6H4NMe2-o)2 (20 mg, 40 μmol)のトルエン溶液（2 ml）に、ノルボルネン(0.94 g, 10 mmol)および４−メチル−１−ペンテン (0.84 g, 10 mmol)を添加した。混合物を室温で数分間よく攪拌し、[Ph3C][B(C6F5)4] (37 mg, 40 μmol) のトルエン溶液（3 ml）を激しく攪拌しながら加えた。12時間後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(0.67 g, 1.4 kg コポリマー/mol-Sc・h)。得られた産物は、室温でTHFに可溶性であり、数平均分子量1900および分子量分布1.58であった。ポリマーのガラス転移点は、約196℃である。得られた非結晶ポリマーは、13C NMRで決定された４−メチル−１−ペンテン含量が約23.0 mol％であるランダム共重合体である。
結果を表６に示す。
【０１６２】
＜実施例３０＞
触媒系を(η5-C5Me5)Sc(CH2C6H4NMe2-o)2/[Ph3C][B(C6F5)4]に変える以外は、実施例２９と同様にして重合を行った。４−メチル−１−ペンテン・ノルボルネンランダム共重合体が得られた。
結果を表６に示す。
【０１６３】
＜実施例３１＞
触媒系を(η5-C5Me4SiMe3)Sc(η3-C3H5)2/[Ph3C][B(C6F5)4]に変える以外は、実施例２９と同様にして重合を行った。４−メチル−１−ペンテン・ノルボルネンランダム共重合体が得られた。
結果を表６に示す。
【０１６４】
＜実施例３２＞
触媒系を(η5-C5Me5)Sc(η3-C3H5)2/[Ph3C][B(C6F5)4]に変える以外は、実施例２９と同様にして重合を行った。４−メチル−１−ペンテン・ノルボルネンランダム共重合体が得られた。
結果を表６に示す。
【０１６５】
＜実施例３３＞
触媒系を(η5-C5Me5)Sc(η3-C3H4Me)2/[Ph3C][B(C6F5)4]に変える以外は、実施例２９と同様にして重合を行った。４−メチル−１−ペンテン・ノルボルネンランダム共重合体が得られた。
結果を表６に示す。
【０１６６】
＜実施例３４＞
コモノマー供給比（４−メチル−１−ペンテン／ノルボルネン  モル比）を1/1から2/1に変える以外は、実施例２９と同様にして重合を行った。４−メチル−１−ペンテン・ノルボルネンランダム共重合体が得られた。
結果を表６に示す。
【０１６７】
＜実施例３５＞
コモノマー供給比（４−メチル−１−ペンテン／ノルボルネン  モル比）を1/1から4/3に変える以外は、実施例２９と同様にして重合を行った。４−メチル−１−ペンテン・ノルボルネンランダム共重合体が得られた。
結果を表６に示す。
【０１６８】
＜実施例３６＞
コモノマー供給比（４−メチル−１−ペンテン／ノルボルネン  モル比）を1/1から1/2に変える以外は、実施例２９と同様にして重合を行った。４−メチル−１−ペンテン・ノルボルネンランダム共重合体が得られた。
結果を表６に示す。
【０１６９】
【表６】
2008095008.tif 000018
【０１７０】
表６において
１．錯体１は(η5-C5Me4SiMe3)Sc(η3-C3H5)2を示し、２は(η5-C5Me5)Sc(η3-C3H5)2を示し、３は(η5-C5Me5)Sc(η3-C3H4Me)2を示し、４は(η5-C5Me4SiMe3)Sc(CH2C6H4NMe2-o)2を示し、５は(η5-C5Me5)Sc(CH2C6H4NMe2-o)2を示す。
２．活性とは、1モルの錯体（Sc換算）を用いて1時間反応させた場合に生産されるポリマーのｋｇ数で表示されている。
３．４M1P含量は、13C NMRにより決定した。
４．数平均分子量（Mn）および分子量分布（Mw/Mn）は、ポリスチレンスタンダードに対するGPC法により決定した。
５．ガラス転移点（Tg）はDSC法により決定した。
【０１７１】
表６に示されたとおり、本発明の錯体１〜５により、４−メチル１−ペンテン−ノルボルネン共重合体を製造することができる。
モノマーの仕込み比を調整すると、得られるポリマーにおける４−メチル１−ペンテン含有率を調整できることがわかった。すなわち、仕込み比における４−メチル１−ペンテンの比率が増えると、得られるポリマーにおける４−メチル１−ペンテン含有率が上昇する。４−メチル１−ペンテン含有率が上昇すると、ガラス転移温度は低下する傾向がある。
【０１７２】
＜実施例３７＞  １−ヘキセン・ジシクロペンタジエン（DCPD）ランダム共重合体の製造
グローブボックス中で、20 mlのフラスコ中、25℃の(η5-C5Me4SiMe3)Sc(CH2C6H4NMe2-o)2 (20 mg, 40 μmol)のトルエン溶液（2 ml）に、ジシクロペンタジエン(1.32 g, 10 mmol)および１−ヘキセン (0.84 g, 10 mmol)を添加した。混合物を室温で数分間よく攪拌し、[Ph3C][B(C6F5)4] (37 mg, 40 μmol) のトルエン溶液（3 ml）を激しく攪拌しながら加えた。12時間後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(1.80 g, 3.8 kg コポリマー/mol-Sc・h)。得られた産物は、室温でTHFに可溶性であり、数平均分子量1400および分子量分布1.60であった。ポリマーのガラス転移点は、約93℃である。得られた非結晶ポリマーは、13C NMRで決定された１−ヘキセン含量が約50.9 mol％であるランダム共重合体である。
結果を表７に示す。
【０１７３】
＜実施例３８＞
触媒系を(η5-C5Me5)Sc(CH2C6H4NMe2-o)2/[Ph3C][B(C6F5)4]に変える以外は、実施例３７と同様にして重合を行った。１−ヘキセン・ジシクロペンタジエンランダム共重合体が得られた。
結果を表７に示す。
【０１７４】
【表７】
2008095008.tif 000019
【０１７５】
表７において
１．錯体４は(η5-C5Me4SiMe3)Sc(CH2C6H4NMe2-o)2を示し、５は(η5-C5Me5)Sc(CH2C6H4NMe2-o)2を示す。
２．活性とは、1モルの錯体（Sc換算）を用いて1時間反応させた場合に生産されるポリマーのｋｇ数で表示されている。
３．１−ヘキセン含量は、13C NMRにより決定した。
４．数平均分子量（Mn）および分子量分布（Mw/Mn）は、ポリスチレンスタンダードに対するGPC法により決定した。
５．ガラス転移点（Tg）はDSC法により決定した。
【０１７６】
表７に示されたとおり、本発明の錯体４および５により、１−ヘキセン−ジシクロペンタジエン共重合体を製造することができる。
【０１７７】
＜実施例３９＞  １−オクテン・ジシクロペンタジエンランダム共重合体の製造
グローブボックス中で、20 mlのフラスコ中、25℃の(η5-C5Me4SiMe3)Sc(CH2C6H4NMe2-o)2 (20 mg, 40 μmol)のトルエン溶液（2 ml）に、ジシクロペンタジエン(1.50 g, 11.4
mmol)および１−オクテン (0.96 g, 8.6 mmol)を添加した。混合物を室温で数分間よく攪拌し、[Ph3C][B(C6F5)4] (37 mg, 40 μmol) のトルエン溶液（3 ml）を激しく攪拌しながら加えた。12時間後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(1.91 g, 4.0 kg コポリマー/mol-Sc・h)。得られた産物は、室温でTHFに可溶性であり、数平均分子量1700および分子量分布1.57であった。ポリマーのガラス転移点は、約112℃である。得られた非結晶ポリマーは、13C NMRで決定された１−ヘキセン含量が約47.4 mol％であるランダム共重合体である。
結果を表８に示す。
【０１７８】
＜実施例４０＞
触媒系を(η5-C5Me5)Sc(CH2C6H4NMe2-o)2/[Ph3C][B(C6F5)4]に変える以外は、実施例３９と同様にして重合を行った。１−オクテン・ジシクロペンタジエンランダム共重合体が得られた。
結果を表８に示す。
【０１７９】
【表８】
2008095008.tif 000020
【０１８０】
表８において
１．錯体４は(η5-C5Me4SiMe3)Sc(CH2C6H4NMe2-o)2を示し、５は(η5-C5Me5)Sc(CH2C6H4NMe2-o)2を示す。
２．活性とは、1モルの錯体（Sc換算）を用いて1時間反応させた場合に生産されるポリマーのｋｇ数で表示されている。
３．１−オクテン含量は、13C NMRにより決定した。
４．数平均分子量（Mn）および分子量分布（Mw/Mn）は、ポリスチレンスタンダードに対するGPC法により決定した。
５．ガラス転移点（Tg）はDSC法により決定した。
【０１８１】
表８に示されたとおり、本発明の錯体１および４により、１−オクテン−ジシクロペンタジエン共重合体を製造することができる。
【０１８２】
＜実施例４１＞  イソプレン・ジシクロペンタジエンランダム共重合体の製造
グローブボックス中で、20 mlのフラスコ中、25℃の(η5-C5Me4SiMe3)Sc(η3-C3H5)2 (8 mg, 25 μmol)のトルエン溶液（2 ml）に、ジシクロペンタジエン(1.32 g, 10.0 mmol)およびイソプレン (0.68 g, 10.0 mmol)を添加した。混合物を室温で数分間よく攪拌し、[PhNHMe2][B(C6F5)4] (20 mg, 25 μmol) のトルエン溶液（3 ml）を激しく攪拌しながら加えた。15分後、フラスコをグローブボックスの外に取り出し、メタノールを加え、重合を停止した。得られた混合物をメタノール(200 ml)にあけ、ポリマーを沈殿させた。白いポリマー粉末を濾過により回収し、減圧下、６０℃にて一定の重さが得られるまで乾燥させた(0.68 g, 1.1x105 g コポリマー/mol-Sc・h)。得られた産物は、室温でTHFに可溶性であり、数平均分子量29800および分子量分布1.54であった。ポリマーのガラス転移点は、約112℃である。得られた非結晶ポリマーは、13C NMRで決定されたDCPD含量が約8.2 mol％であるランダム共重合体である。
結果を表９に示す。
【０１８３】
＜実施例４２＞
触媒系を(η5-C5Me4SiMe3)Sc(CH2C6H4NMe2-o)2/[PhNHMe2][B(C6F5)4]に変える以外は、実施例４１と同様にして重合を行った。イソプレン・ジシクロペンタジエンランダム共重合体が得られた。
結果を表９に示す。
【０１８４】
【表９】
2008095008.tif 000021
【０１８５】
表９において
１．錯体１は(η5-C5Me4SiMe3)Sc(η3-C3H5)2を示し、４は(η5-C5Me4SiMe3)Sc(CH2C6H4NMe2-o)2を示す。
２．活性とは、1モルの錯体（Sc換算）を用いて1時間反応させた場合に生産されるポリマーのｇ数で表示されている。
３．DCPD含量は、13C NMRにより決定した。
４．数平均分子量（Mn）および分子量分布（Mw/Mn）は、ポリスチレンスタンダードに対
するGPC法により決定した。
５．ガラス転移点（Tg）はDSC法により決定した。
【０１８６】
表９に示されたとおり、本発明の錯体１および４により、イソプレン−ジシクロペンタジエン共重合体を製造することができる。
【産業上の利用可能性】
【０１８７】
本発明の重合触媒組成物を用いることにより、種々の高分子化合物の新たな製造方法が提供され、さらに、新たな高分子化合物が提供される。
【図面の簡単な説明】
【０１８８】
【図１】実施例２で得られたイソプレンとノルボルネンの共重合体のＧＰＣプロファイルである。
【図２】実施例２で得られたイソプレンとノルボルネンの共重合体のＤＳＣ曲線である。
【図３】参考例１で得られたイソプレン重合体、および実施例２で得られたイソプレンとノルボルネンの共重合体の13Ｃ−ＮＭＲスペクトルチャートである。
【図４】参考例１で得られたイソプレン重合体、および実施例２で得られたイソプレンとノルボルネンの共重合体の13Ｃ−ＮＭＲスペクトルチャートの拡大図（δ０−６０ｐｐｍ）である。
【図５】実施例２で得られたイソプレンとノルボルネンの共重合体の1Ｈ−ＮＭＲスペクトルチャートである。
【図６】実施例８、１４−１９で得られた１−ヘキセンとノルボルネンの共重合体中の１-ヘキセン含量と共重合体のガラス転移点をプロットしたグラフである。
【図７】実施例２０、２５−２８で得られた１−オクテンとノルボルネンの共重合体中の１-オクテン含量と共重合体のガラス転移点をプロットしたグラフである。
【図８】実施例２９、３４−３６で得られた４−メチル−１−ペンテンとノルボルネンの共重合体中の４−メチル−１−ペンテン含量と共重合体のガラス転移点をプロットしたグラフである。
【図９】実施例２０、２５−２８で得られた１−オクテンとノルボルネンの共重合体の13Ｃ−ＮＭＲスペクトルチャートである。
【図１０】実施例８、１５−１９で得られた１−ヘキセンとノルボルネンの共重合体の13Ｃ−ＮＭＲスペクトルチャートである。
【図１１】実施例２９、３４−３６で得られた４−メチル−１−ペンテンとノルボルネンの共重合体の13Ｃ−ＮＭＲスペクトルチャートである。
【図１２】実施例３７で得られた１−ヘキセンとジシクロペンタジエンの共重合体の13Ｃ−ＮＭＲスペクトルチャートである。
【図１３】実施例４０で得られた１−オクテンとジシクロペンタジエンの共重合体の13Ｃ−ＮＭＲスペクトルチャートである。
【図１４】実施例４２で得られたイソプレンとジシクロペンタジエンの共重合体の1Ｈ−ＮＭＲスペクトルチャートである。
【図１５】実施例４２で得られたイソプレンとジシクロペンタジエンの共重合体の13Ｃ−ＮＭＲスペクトルチャートである。
【図１】
2008095008.tif 000025
【図２】
2008095008.tif 000026
【図３】
2008095008.tif 000027
【図４】
2008095008.tif 000028
【図５】
2008095008.tif 000029
【図６】
2008095008.tif 000030
【図７】
2008095008.tif 000031
【図８】
2008095008.tif 000032
【図９】
2008095008.tif 000033
【図１０】
2008095008.tif 000034
【図１１】
2008095008.tif 000035
【図１２】
2008095008.tif 000036
【図１３】
2008095008.tif 000037
【図１４】
2008095008.tif 000038
【図１５】
2008095008.tif 000039